(57)【要約】【解決手段】メタクリルアミド基及び／又はアクリルアミド基を有するスルホン酸基含有重合性単量体（ａ）が配合された第１液と、酸性基含有重合性単量体の塩（ｂ）が配合された第２液とからなり、水（ｃ）及び水溶性溶剤（ｄ）が、それぞれ、第１液及び／又は第２液に配合された２液型の無柱エナメル質用接着剤及びそれを用いる接着方法が提供される。【効果】本発明に係る２液型の接着剤は、貯蔵安定性に優れるため、耐酸性が高い人の歯の無柱エナメル質に対して製造後長期間経過しても優れた接着力を発現する。また、本発明に係る接着方法によれば、簡便に、しかも歯牙にその光沢を消失させるほどの損傷を与えたり変色させたりすることなく、無柱エナメル質と歯科用修復材料とを接着することができる。【選択図】なし【特許請求の範囲】
【請求項１】
メタクリルアミド基及び／又はアクリルアミド基を有するスルホン酸基含有重合性単量体（ａ）が配合された第１液と、酸性基含有重合性単量体の塩（ｂ）が配合された第２液とからなり、水（ｃ）及び水溶性溶剤（ｄ）が、それぞれ、第１液及び／又は第２液に配合された２液型の無柱エナメル質用接着剤。
【請求項２】
酸性基含有重合性単量体の塩（ｂ）が、リン酸塩である請求項１記載の２液型の無柱エナメル質用接着剤。
【請求項３】
歯列矯正治療用のブラケットを無柱エナメル質に固定するための接着剤である請求項１又は２記載の２液型の無柱エナメル質用接着剤。
【請求項４】
小窩裂溝填塞材を無柱エナメル質に接着する際に用いる前処理剤である請求項１又は２記載の２液型の無柱エナメル質用接着剤。
【請求項５】
歯科用マニキュアを無柱エナメル質に施す際に用いる前処理剤である請求項１又は２記載の２液型の無柱エナメル質用接着剤。
【請求項６】
請求項１〜５のいずれかに記載の発明に係る２液型の無柱エナメル質用接着剤を用いて無柱エナメル質と歯科用修復材料とを接着する接着方法であって、第１液と第２液とを混合して１液の無柱エナメル質用接着剤を調製する工程と、前記１液の無柱エナメル質用接着剤をエッチング処理を施していない無柱エナメル質の表面に塗布して接着剤層を形成する工程と、前記接着剤層上に歯科用修復材料を積層する工程と、前記歯科用修復材料を硬化させる工程とを有する無柱エナメル質と歯科用修復材料との接着方法。
【発明の詳細な説明】
【技術分野】
【０００１】
本発明は、歯列矯正、齲蝕予防、審美修復（例えば、歯のマニキュア）等の無柱エナメル質を対象とする歯科治療に用いる接着剤に関する。
【背景技術】
【０００２】
歯牙の最表層を構成している無柱エナメル質は、その内部にある、エナメル小柱、小柱間質などから構成されているエナメル小柱部とは成分及び結晶構造が異なり、耐酸性が高い。かかる無柱エナメル質を対象とした歯科治療としては、例えば、小窩裂溝部、歯面隣接部などの齲蝕予防及び歯列矯正が挙げられる。タービンなどによる歯牙の切削を必ずしも必要としないこれらの歯科治療は、一般的に、リン酸エッチング剤（リン酸水溶液）により歯牙の表面を脱灰して粗面化することから開始される。
【０００３】
しかしながら、リン酸エッチング剤は、必要以上に歯牙を脱灰する。その結果、無柱エナメル質層の内部にある耐酸性が低いエナメル小柱部が歯牙の表面に露出し、露出部から齲蝕菌が侵入して齲触が発生する場合がある。
【０００４】
また、過度の脱灰に因り、歯牙の光沢が消失したり、プラーク、タンパク質、色素などが堆積して歯牙の表面が変色したりする場合もある。
【０００５】
さらに、脱灰力が強いリン酸エッチング剤を、治療に用いたブラケット（歯列矯正部材）を治療後に取り外す必要がある歯列矯正治療に用いた場合は、ブラケットを固定するために用いた樹脂（接着剤及び矯正用コンポジットレジン）の一部がエナメル小柱や小柱間質の内部に浸透し過ぎて、ブラケットの除去が困難になる場合もある。
【０００６】
さらにまた、リン酸エッチング処理による歯牙の損傷は必要最小限に止めるべきであるにも拘わらず、リン酸エッチング処理を厳密に治療すべき部位にのみ施すことは臨床上困難であるので、治療を必要としない部分にまで歯牙の損傷が及ぶ場合もある。
【０００７】
リン酸エッチング剤による過度の脱灰に起因する上記の弊害は、例えば、治療を必要としない部分に、エナメル質保護用バニッシュ等のマスキング材を予め適用した後にリン酸エッチング処理を施すことによって、ある程度防止できる。しかしながら、治療を必要としない部分をマスキング材により脱灰から完全に保護することは困難である上、マスキングの工程が加わる分だけ接着操作が煩雑になる。また、リン酸エッチング剤の如き酸エッチング剤を用いた場合は、エッチング処理後の水洗処理によりこれを完全に除去する必要があり、この水洗処理が不十分な場合は接着性が著しく低下する場合がある上、水洗及びそれに続く乾燥の各工程が加わる分だけ接着操作が煩雑になる。
【０００８】
接着操作を簡便に行うことができ、しかも無柱エナメル質に対して優れた接着力を発現する接着性組成物として、酸性基含有重合性単量体と水溶性溶剤と水とを含有する１液型の接着性組成物が提案されている（下記の特許文献１参照）。而して、特許文献１には、上記の酸性基含有重合性単量体として、リン酸基含有重合性単量体とスルホン酸基含有重合性単量体とを併用することが提案されている（特許文献１、〔００１２〕、〔００１６〕、〔００１８〕等参照）。
【０００９】
【特許文献１】特開２００２−２２６３１４号公報
【発明の開示】
【発明が解決しようとする課題】
【００１０】
リン酸基含有重合性単量体は、歯質に対する化学的結合力が強いので、優れた接着力を発現する。また、スルホン酸基含有重合性単量体は、歯質に対する化学的結合力はリン酸基含有重合性単量体と比べて弱いものの、極めて強い酸性を呈するので、耐酸性が高い人の歯の無柱エナメル質に対しても優れた脱灰力を発現する。したがって、特許文献１記載の１液型の接着性組成物のうち、酸性基含有重合性単量体として、リン酸基含有重合性単量体とスルホン酸基含有重合性単量体とを併用したものは、これら２種の酸性基含有重合性単量体の相乗効果により、耐酸性が高い人の歯の無柱エナメル質に対しても接着後長期に亘り優れた接着力を発現する。
【００１１】
しかしながら、本発明者らが検討した結果、リン酸基含有重合性単量体とスルホン酸基含有重合性単量体とを併用した上記の１液型の接着性組成物には、製造後しばらくは優れた接着力を発現するものの、長期間貯蔵すると、その接着力が大きく低下してしまうという課題があることが分かった。
【００１２】
本発明は、上記の１液型の接着性組成物が抱える課題を解決するべくなされたものであって、耐酸性が高い人の歯の無柱エナメル質と、歯科用修復材料（コンポジットレジン、セメント、レジン硬化物、金属材料、陶材、セラミックスなど）との接着において、製造後長期間経過しても、優れた接着力を発現する貯蔵安定性に優れた接着剤を提供することを目的とする。また、別の本発明は、簡便に、しかも過度の脱灰に因り歯牙にその光沢を消失させるほどの損傷を与えたり変色させたりすることなく、無柱エナメル質と歯科用修復材料とを接着することができる接着方法を提供することを目的とする。
【課題を解決するための手段】
【００１３】
上記の目的を達成するためになされた請求項１記載の発明に係る２液型の無柱エナメル質用接着剤は、メタクリルアミド基及び／又はアクリルアミド基を有するスルホン酸基含有重合性単量体（ａ）が配合された第１液と、酸性基含有重合性単量体の塩（ｂ）が配合された第２液とからなり、水（ｃ）及び水溶性溶剤（ｄ）が、それぞれ、第１液及び／又は第２液に配合された接着剤である。なお、以下において、メタクリルアミド基とアクリルアミド基とを、（メタ）アクリルアミド基と総称することがある。
【００１４】
請求項２記載の発明では、酸性基含有重合性単量体の塩（ｂ）がリン酸塩に限定される。
【００１５】
請求項３記載の発明では、請求項１又は２記載の発明に係る２液型の無柱エナメル質用接着剤の用途が、歯列矯正治療用のブラケットを歯牙の表面（無柱エナメル質）に固定するために用いる接着剤に限定される。
【００１６】
請求項４記載の発明では、請求項１又は２記載の発明に係る２液型の無柱エナメル質用接着剤の用途が、小窩裂溝填塞材を無柱エナメル質に接着する際に用いる前処理剤に限定される。
【００１７】
請求項５記載の発明では、請求項１又は２記載の発明に係る２液型の無柱エナメル質用接着剤の用途が、歯科用マニキュアを無柱エナメル質に施す際に用いる前処理剤に限定される。
【００１８】
請求項６記載の発明に係る接着方法は、請求項１〜５のいずれかに記載の発明に係る２液型の無柱エナメル質用接着剤を用いて無柱エナメル質と歯科用修復材料とを接着する接着方法であって、第１液と第２液とを混合して１液の無柱エナメル質用接着剤を調製する工程と、前記１液の無柱エナメル質用接着剤をエッチング処理を施していない無柱エナメル質の表面に塗布して接着剤層を形成する工程と、前記接着剤層上に歯科用修復材料を積層する工程と、前記歯科用修復材料を硬化させる工程とを有する。この明細書において、「無柱エナメル質用」なる用語は、治療対象の全部又は一部が無柱エナメル質であることを指称する用語であり、治療対象の全部が無柱エナメル質であることを指称する用語であると限定的に解釈すべきではない。本発明に係る２液型の無柱エナメル質用接着剤は、これを治療対象の全部又は大部分が無柱エナメル質である歯科治療に用いることが最も好ましいが、治療対象の一部が無柱エナメル質である場合であっても、それ相応の優れた効果は得られるからである。なお、以下おいて、請求項１〜５のいずれかに記載の発明に係る２液型の無柱エナメル質用接着剤を「本発明に係る２液型の接着剤」と称し、請求項６記載の発明に係る接着方法を「本発明に係る接着方法」と称することがある。
【発明の効果】
【００１９】
本発明に係る２液型の接着剤は、貯蔵安定性に優れるため、耐酸性が高い人の歯の無柱エナメル質に対して製造後長期間経過しても優れた接着力を発現する。また、本発明に係る接着方法によれば、簡便に、しかも歯牙にその光沢を消失させるほどの損傷を与えたり変色させたりすることなく、無柱エナメル質と歯科用修復材料とを接着することができる。
【発明を実施するための最良の形態】
【００２０】
本発明に係る２液型の接着剤は、スルホン酸基含有重合性単量体（ａ）が配合された第１液と、酸性基含有重合性単量体の塩（ｂ）が配合された第２液とからなる。本発明に係る２液型の接着剤が、貯蔵安定性に優れる、すなわち製造後長期間に亘り、優れた接着力を発現するのは、スルホン酸基含有重合性単量体（ａ）と酸性基含有重合性単量体の塩（ｂ）とのそれぞれの配合先を分けたことにより、スルホン酸基含有重合性単量体（ａ）が呈する強酸性下での酸性基含有重合性単量体の塩（ｂ）の加水分解が防止されるからである。
【００２１】
第１液に配合されるスルホン酸基含有重合性単量体（ａ）は、スルホン酸基の外に、重合性基（重合可能な不飽和基）として（メタ）アクリルアミド基を有する。極めて強い酸性を呈するスルホン酸基含有重合性単量体（ａ）は、無柱エナメル質を十分に脱灰して、当該無柱エナメル質中の成分を表出させる。スルホン酸基含有重合性単量体（ａ）としては、下記化１〜化６の各一般式で表される化合物が例示される。
【００２２】
【化１】
2005232018.tif 000002
【００２３】
【化２】
2005232018.tif 000003
【００２４】
【化３】
2005232018.tif 000004
【００２５】
【化４】
2005232018.tif 000005
【００２６】
【化５】
2005232018.tif 000006
【００２７】
【化６】
2005232018.tif 000007
【００２８】
〔化１〜化６中、Ｒ1 はＨ又はＣＨ3 、ｎ、ｍ、ｒは各独立して１〜２０の整数、ｐ、ｑは各独立して０〜２０の整数である〕
【００２９】
スルホン酸基含有重合性単量体（ａ）は、１種単独を配合してもよく、複数種類を組み合わせて配合してもよい。その配合量は、接着剤の全重量（第１液と第２液の合計重量）に基づいて、１〜６０重量％の範囲が好ましく、５〜４０重量％の範囲がより好ましく、１０〜３０重量％の範囲が最も好ましい。同配合量が過多及び過少いずれの場合も無柱エナメル質に対する接着力が低下することがある。
【００３０】
第２液に配合される酸性基含有重合性単量体の塩（ｂ）は、スルホン酸基含有重合性単量体（ａ）の脱灰作用により無柱エナメル質の表層に露出した成分（アパタイト中のカルシウム）と反応して、酸性基含有重合性単量体（ｂ１）のカルシウム塩、接着剤成分及び無柱エナメル質のカルシウム以外の成分からなる耐酸性及び接着強度が高い樹脂層を形成する。尤も、この樹脂層は、ブラケットリムーバーなどによって、容易に破壊することができる。したがって、歯列矯正治療後、歯牙に大きな損傷を与えずにブラケットを取り外すことが可能である。酸性基含有重合性単量体の塩（ｂ）の中でもアルカリ金属塩やアミン塩は親水性を示すものが多く、これらの酸性基含有重合性単量体の塩を使用すると、歯質への浸透性がよいので好適である。また、酸性基含有重合性単量体の塩（ｂ）と無柱エナメル質の表層に露出した成分との反応硬化物は、疎水性であるので、耐水性もよい。このため、酸性基含有重合性単量体の塩（ｂ）は、水（唾液や飲食物に含まれる水）が常時存在する口腔内においても、優れた接着力を発現する。
【００３１】
酸性基含有重合性単量体の塩（ｂ）は、酸性基含有重合性単量体（ｂ１）と塩基性化合物（ｂ２）との塩である。必ずしも中性塩に限定されない。酸性基含有重合性単量体の塩（ｂ）としては、貯蔵安定性の点で、水９５ｇにそれを５ｇ溶かした場合の溶液のｐＨが２．０〜１０．０の範囲となる塩が好ましく、同ｐＨが３．０〜９．０の範囲となる塩がより好ましく、同ｐＨが４．０〜８．０の範囲となる塩が最も好ましい。
【００３２】
酸性基含有重合性単量体（ｂ１）は、リン酸基（ホスフィニコ基：＝Ｐ（＝Ｏ）ＯＨ、ホスホノ基：−Ｐ（＝Ｏ）（ＯＨ）2）、ピロリン酸基（−Ｐ（＝Ｏ）（ＯＨ）−Ｏ−Ｐ（＝Ｏ）（ＯＨ）−）、カルボン酸基（カルボキシル基：−Ｃ（＝Ｏ）ＯＨ、酸無水物基：−Ｃ（＝Ｏ）−Ｏ−Ｃ（＝Ｏ）−）、スルホン酸基（スルホ基：−ＳＯ3Ｈ）等の酸性基を少なくとも一つ有し、且つアクリロイル基、メタクリロイル基、ビニル基、ビニルベンジル基等の重合可能な不飽和基（重合性基）を有する単量体である。その具体例としては、以下のものが挙げられる。なお、以下において、メタクリロイルとアクリロイルとを、「（メタ）アクリロイル」と総称することがある。
【００３３】
リン酸基含有重合性単量体（ｂ１−１）としては、２−（メタ）アクリロイルオキシエチルジハイドロジェンホスフェート、３−（メタ）アクリロイルオキシプロピルジハイドロジェンホスフェート、４−（メタ）アクリロイルオキシブチルジハイドロジェンホスフェート、５−（メタ）アクリロイルオキシペンチルジハイドロジェンホスフェート、６−（メタ）アクリロイルオキシヘキシルジハイドロジェンホスフェート、７−（メタ）アクリロイルオキシヘプチルジハイドロジェンホスフェート、８−（メタ）アクリロイルオキシオクチルジハイドロジェンホスフェート、９−（メタ）アクリロイルオキシノニルジハイドロジェンホスフェート、１０−（メタ）アクリロイルオキシデシルジハイドロジェンホスフェート、１１−（メタ）アクリロイルオキシウンデシルジハイドロジェンホスフェート、１２−（メタ）アクリロイルオキシドデシルジハイドロジェンホスフェート、１６−（メタ）アクリロイルオキシヘキサデシルジハイドロジェンホスフェート、２０−（メタ）アクリロイルオキシエイコシルジハイドロジェンホスフェート、ビス〔２−（メタ）アクリロイルオキシエチル〕ハイドロジェンホスフェート、ビス〔４−（メタ）アクリロイルオキシブチル〕ハイドロジェンホスフェート、ビス〔６−（メタ）アクリロイルオキシヘキシル〕ハイドロジェンホスフェート、ビス〔８−（メタ）アクリロイルオキシオクチル〕ハイドロジェンホスフェート、ビス〔９−（メタ）アクリロイルオキシノニル〕ハイドロジェンホスフェート、ビス〔１０−（メタ）アクリロイルオキシデシル〕ハイドロジェンホスフェート、１，３−ジ（メタ）アクリロイルオキシプロピル−２−ジハイドロジェンホスフェート、２−（メタ）アクリロイルオキシエチルフェニルハイドロジェンホスフェート、２−（メタ）アクリロイルオキシエチル  ２−ブロモエチルハイドロジェンホスフェート、２−（メタ）アクリロイルオキシエチル  フェニルホスホネート、（５−メタクリロキシ）ペンチル−３−ホスホノプロピオネート、（６−メタクリロキシ）ヘキシル−３−ホスホノプロピオネート、（１０−メタクリロキシ）デシル−３−ホスホノプロピオネート、（６−メタクリロキシ）ヘキシル−３−ホスホノアセテート、（１０−メタクリロキシ）デシル−３−ホスホノアセテート、２−メタクリロイルオキシエチル（４−メトキシフェニル）ハイドロジェンホスフェート、２−メタクリロイルオキシプロピル（４−メトキシフェニル）ハイドロジェンホスフェート及びこれらの酸塩化物が例示される。
【００３４】
ピロリン酸基含有重合性単量体（ｂ１−２）としては、ピロリン酸ビス〔６−（メタ）アクリロイルオキシヘキシル〕、ピロリン酸ビス〔７−（メタ）アクリロイルオキシヘプチル〕、ピロリン酸ビス〔８−（メタ）アクリロイルオキシオクチル〕、ピロリン酸ビス〔９−（メタ）アクリロイルオキシノニル〕、ピロリン酸ビス〔１０−（メタ）アクリロイルオキシデシル〕、ピロリン酸ビス〔１２−（メタ）アクリロイルオキシドデシル〕及びこれらの酸塩化物が例示される。      
【００３５】
カルボン酸基含有重合性単量体（ｂ１−３）としては、マレイン酸、メタクリル酸、４−（メタ）アクリロイルオキシエトキシカルボニルフタル酸、４−（メタ）アクリロイルオキシブチルオキシカルボニルフタル酸、４−（メタ）アクリロイルオキシヘキシルオキシカルボニルフタル酸、４−（メタ）アクリロイルオキシオクチルオキシカルボニルフタル酸、４−（メタ）アクリロイルオキシデシルオキシカルボニルフタル酸及びこれらの酸無水物；５−（メタ）アクリロイルアミノペンチルカルボン酸、６−（メタ）アクリロイルオキシ−１，１−ヘキサンジカルボン酸、８−（メタ）アクリロイルオキシ−１，１−オクタンジカルボン酸、１０−（メタ）アクリロイルオキシ−１，１−デカンジカルボン酸、１１−（メタ）アクリロイルオキシ−１，１−ウンデカンジカルボン酸及びこれらの酸塩化物が例示される。
【００３６】
スルホン酸基含有重合性単量体（ｂ１−４）としては、２−（メタ）アクリルアミド−２−メチルプロパンスルホン酸、スチレンスルホン酸、２−スルホエチル（メタ）アクリレートが例示される。
【００３７】
塩基性化合物（ｂ２）としては、水酸化ナトリウム、水酸化カリウム、水酸化リチウム、水酸化バリウム、水酸化カルシウム、水酸化アルミニウム等の金属水酸化物、炭酸リチウム、炭酸ナトリウム、炭酸カリウム、炭酸水素リチウム、炭酸水素ナトリウム、炭酸水素カリウム、炭酸カルシウム、ギ酸ナトリウム、シュウ酸水素ナトリウム、酢酸ナトリウム、酢酸カリウム、酢酸カルシウム、プロピオン酸ナトリウム、ホウ酸ナトリウム、亜リン酸二水素ナトリウム、亜リン酸二水素カリウム、リン酸二水素ナトリウム、リン酸二水素カリウム、リン酸水素二ナトリウム、リン酸水素二カリウム等の、金属とｐＫａが３以上の弱酸とから形成される強塩基酸塩、トリエチルアミン、トリエタノールアミン、２−ヒドロキシエチルメタクリレート、ジエタノールアミン等のアミン類が例示される。
【００３８】
酸性基含有重合性単量体の塩（ｂ）としては、リン酸塩が好ましく、特に、主鎖の炭素数が６〜２０のアルキル基、主鎖の炭素数が６〜２０のアルキレン基又は芳香族基を有するリン酸塩が優れた接着力を発現するので好ましい。その具体例としては、６−（メタ）アクリロイルオキシヘキシルジハイドロジェンホスフェートの塩、７−（メタ）アクリロイルオキシヘプチルジハイドロジェンホスフェートの塩、８−（メタ）アクリロイルオキシオクチルジハイドロジェンホスフェートの塩、９−（メタ）アクリロイルオキシノニルジハイドロジェンホスフェートの塩、１０−（メタ）アクリロイルオキシデシルジハイドロジェンホスフェートの塩、１１−（メタ）アクリロイルオキシウンデシルジハイドロジェンホスフェートの塩、４−（メタ）アクリロイルオキシエトキシカルボニルフタル酸の塩、１１−（メタ）アクリロイルオキシ−１，１−ウンデカンジカルボン酸の塩が挙げられる。中でも、接着性及び貯蔵安定性の点で、６−（メタ）アクリロイルオキシヘキシルジハイドロジェンホスフェートの塩、７−（メタ）アクリロイルオキシヘプチルジハイドロジェンホスフェートの塩、８−（メタ）アクリロイルオキシオクチルジハイドロジェンホスフェートの塩、９−（メタ）アクリロイルオキシノニルジハイドロジェンホスフェートの塩、１０−（メタ）アクリロイルオキシデシルジハイドロジェンホスフェートの塩、１１−（メタ）アクリロイルオキシウンデシルジハイドロジェンホスフェートの塩が特に好ましい。
【００３９】
酸性基含有重合性単量体の塩（ｂ）は、１種単独を配合してもよく、複数種類を組み合わせて配合してもよい。その配合量は、接着剤の全重量に基づいて、１〜６０重量％の範囲が好ましく、５〜４０重量％の範囲がより好ましく、１０〜３０重量％の範囲が最も好ましい。同配合量が過多及び過少いずれの場合も無柱エナメル質に対する接着性が低下することがある。
【００４０】
第１液及び／又は第２液には、水（ｃ）が配合される。水（ｃ）は、無柱エナメル質に対するスルホン酸基含有重合性単量体（ａ）の脱灰作用を促進するとともに、第１液及び／又は第２液に配合される重合性単量体の歯質への浸透性を高める。無柱エナメル質に対する接着性を低下させる不純物を実質的に含有していないものを使用する必要がある。蒸留水又はイオン交換水が好ましい。その配合量は、接着剤の全重量に基づいて、１〜９０重量％の範囲が好ましく、５〜８０重量％の範囲がより好ましく、１０〜８０重量％の範囲が最も好ましい。同配合量が過多及び過少いずれの場合も無柱エナメル質に対する接着性が低下することがある。
【００４１】
第１液及び／又は第２液には、さらに水溶性溶剤（ｄ）が配合される。水溶性溶剤（ｄ）は、接着性、塗布性、歯質への浸透性、並びに、第１液及び／又は第２液に配合される重合性単量体の水（ｃ）に対する溶解性を向上させる。水溶性溶剤（ｄ）とは、２５°Ｃにおける水に対する溶解度が５重量％以上の親水性の有機溶剤である。同溶解度が３０重量％以上のものが好ましく、任意の割合で水に溶解可能なものがより好ましい。その具体例としては、エタノール、メタノール、１−プロパノール、イソプロピルアルコール、アセトン、メチルエチルケトン、１，２−ジメトキシエタン、１，２−ジエトキシエタン、テトラヒドロフラン、ジメチルスルホキシド、エチレングリコール、ポリエチレングリコール、２−ヒドロキシエチル（メタ）アクリレート、２−ヒドロキシプロピル（メタ）アクリレート、３−ヒドロキシプロピル（メタ）アクリレート、１，３−ジヒドロキシプロピル（メタ）アクリレート、２，３−ジヒドロキシプロピル（メタ）アクリレート、２−トリメチルアンモニウムエチル（メタ）アクリルクロライド、ポリエチレングルコールジ（メタ）アクリレート（オキシエチレン基の繰り返し単位数が９以上のもの）が挙げられる。これら例示の水溶性溶剤（ｄ）の中でも、常圧における沸点が１５０°Ｃ以下（より好ましくは１００°Ｃ以下）の水溶性揮発性有機溶剤（ｄ−１）、及び、水溶性重合性単量体（ｄ−２）が好ましい。常圧における沸点が１５０°Ｃ以下の水溶性揮発性有機溶剤（ｄ−１）は、歯科用エアーシリンジにて容易に蒸散させることができるので好ましい。その具体例としては、エタノール、メタノール、１−プロパノール、イソプロピルアルコール、アセトン、メチルエチルケトン、１，２−ジメトキシエタン、１，２−ジエトキシエタン、テトラヒドロフランが挙げられる。また、水溶性重合性単量体（ｄ−２）は、重合硬化するので、必ずしもエアーシリンジ等で蒸散させて除去する必要がない点で、好ましい。その具体例としては、２−ヒドロキシエチルメタクリレート、２−ヒドロキシプロピルメタクリレート、３−ヒドロキシプロピルメタクリレート、１，３−ジヒドロキシプロピルメタアクリレート、２，３−ジヒドロキシプロピルメタアクリレート、ポリエチレングルコールジメタアクリレート（オキシエチレン基の繰り返し単位数が９以上のもの）が挙げられる。
【００４２】
水溶性溶剤（ｄ）は、１種単独を配合してもよく、複数種類を組み合わせて配合してもよい。その配合量は、接着剤の全重量に基づいて、１〜９０重量％の範囲が好ましく、５〜８０重量の範囲がより好ましく、１０〜６０重量％の範囲が最も好ましい。同配合量が過多及び過少いずれの場合も無柱エナメル質に対する接着性が低下することがある。
【００４３】
第１液及び／又は第２液に、上記の必須成分（ａ）〜（ｄ）以外の成分を配合してもよい。例えば、接着性、機械的強度又は塗布性を向上させるために、スルホン酸基含有重合性単量体（ａ）、酸性基含有重合性単量体の塩（ｂ）及び水溶性重合性単量体（ｄ−２）以外の重合性単量体を配合してもよい。
【００４４】
かかる重合性単量体としては、α−シアノアクリル酸、（メタ）アクリル酸、α−ハロゲン化アクリル酸、クロトン酸、桂皮酸、ソルビン酸、マレイン酸、イタコン酸、これら有機酸のエステル類、ビニルエステル類、ビニルエーテル類、モノ−Ｎ−ビニル誘導体、スチレン誘導体が例示される。中でも、（メタ）アクリル酸エステルが好ましい。
【００４５】
（メタ）アクリル酸エステルとしては、メチル（メタ）アクリレート、エチル（メタ）アクリレート、イソプロピル（メタ）アクリレート、イソブチル（メタ）アクリレート、ベンジル（メタ）アクリレート、ラウリル（メタ）アクリレート、２，３−ジブロモプロピル（メタ）アクリレート、３−メタクリロイルオキシプロピルトリメトキシシラン、１１−メタクリロイルオキシウンデシルトリメトキシシラン、エチレングリコールジ（メタ）アクリレート、トリエチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、１，１０−デカンジオールジ（メタ）アクリレート、ビスフェノールＡジグリシジル（メタ）アクリレート、２，２−ビス〔４−（メタ）アクリロイルオキシエトキシフェニル〕プロパン、２，２−ビス〔４−（メタ）アクリロイルオキシポリエトキシフェニル〕プロパン、２，２−ビス［４−〔３−（メタ）アクリロイルオキシ−２−ヒドロキシプロポキシ〕フェニル］プロパン、１，２−ビス〔３−（メタ）アクリロイルオキシ−２−ヒドロキシプロポキシ〕エタン、〔２，２，４−トリメチルヘキサメチレンビス（２−カルバモイルオキシエチル〕ジメタクリレート、トリメチロールプロパントリ（メタ）アクリレート、トリメチロールエタントリ（メタ）アクリレート、テトラメチロールメタントリ（メタ）アクリレート、ペンタエリスリトールテトラ（メタ）アクリレート、Ｎ，Ｎ’−（２，２，４−トリメチルヘキサメチレン）ビス〔２−（アミノカルボキシ）プロパン−１，３−ジオール〕テトラメタクリレート、１，７−ジアクリロイルオキシ−２，２，６，６−テトラアクリロイルオキシメチル−４−オキシヘプタン、２−ヒドロキシプロピル−１，３−ジ（メタ）アクリレート、３−ヒドロキシプロピル−１，２−ジ（メタ）アクリレート、ペンタエリスリトールジ（メタ）アクリレート、１０−ヒドロキシデシル（メタ）アクリレートが例示される。
【００４６】
これらの重合性単量体は、１種単独を配合してもよく、複数種類を組み合わせて配合してもよい。通常、これらの重合性単量体の配合量は、接着剤の全重量に基づいて、８０重量％を越えない範囲が好ましく、７０重量％を越えない範囲がより好ましく、６０重量％を越えない範囲が最も好ましい。これらの重合性単量体の配合量が過多な場合は、接着剤の歯質への浸透性が低下して無エナメル質に対する接着性が低下することがある。
【００４７】
接着性を向上させるために、硬化剤を配合してもよい。硬化剤としては、公知の硬化剤を使用することができる。公知の硬化剤としては、α−ジケトン類、ケタール類、チオキサントン類、アシルホスフィンオキサイド類、クマリン類、ハロメチル基置換−ｓ−トリアジン誘導体、過酸化物等の重合開始剤や、芳香族第３級アミン、脂肪族第３級アミン、スルフィン酸及びその塩、アルデヒド類、チオール基を有する化合物等の重合促進剤が挙げられる。
【００４８】
α−ジケトン類としては、カンファーキノン、ベンジル、２，３−ペンタンジオンが例示される。
【００４９】
ケタール類としては、ベンジルジメチルケタール、ベンジルジエチルケタールが例示される。
【００５０】
チオキサントン類としては、２−クロロチオキサントン、２，４−ジエチルチオキサントンが例示される。
【００５１】
アシルホスフィンオキサイド類としては、２，４，６−トリメチルベンゾイルジフェニルホスフィンオキサイド、ビス（２，４，６−トリメチルベンゾイル）フェニルホスフィンオキサイド、ジベンゾイルフェニルホスフィンオキサイド、ビス（２，６−ジメトキシベンゾイル）フェニルホスフィンオキサイド、トリス（２，４−ジメチルベンゾイル）ホスフィンオキサイド、トリス（２−メトキシベンゾイル）ホスフィンオキサイド、２，６−ジメトキシベンゾイルジフェニルホスフィンオキサイド、２，６−ジクロロベンゾイルジフェニルホスフィンオキサイド、２，３，５，６−テトラメチルベンゾイルジフェニルホスフィンオキサイド、ベンゾイル−ビス（２，６−ジメチルフェニル）ホスホネート、２，４，６−トリメチルベンゾイルエトキシフェニルホスフィンオキサイドが例示される。
【００５２】
クマリン類としては、３，３’−カルボニルビス（７−ジエチルアミノ）クマリン、３−（４−メトキシベンゾイル）クマリン、３−チェノイルクマリンが例示される。
【００５３】
ハロメチル基置換−ｓ−トリアジン誘導体としては、２，４，６−トリス（トリクロロメチル）−ｓ−トリアジン、２，４，６−トリス（トリブロモメチル）−ｓ−トリアジン、２−メチル−４，６−ビス（トリクロロメチル）−ｓ−トリアジンが例示される。
【００５４】
過酸化物としては、ジアシルパーオキサイド類、パーオキシエステル類、ジアルキルパーオキサイド類、パーオキシケタール類、ケトンパーオキサイド類、ハイドロパーオキサイド類が例示される。ジアシルパーオキサイド類の具体例としてはベンゾイルパーオキサイド、２，４−ジクロロベンゾイルパーオキサイド、ｍ−トルオイルパーオキサイドが挙げられる。パーオキシエステル類の具体例としては、ｔ−ブチルパーオキシベンゾエート、ビス−ｔ−ブチルパーオキシイソフタレート、２，５−ジメチル−２，５−ビス（ベンゾイルパーオキシ）ヘキサン、ｔ−ブチルパーオキシ−２−エチルヘキサノエート、ｔ−ブチルパーオキシイソプロピルカーボネートが挙げられる。ジアルキルパーオキサイド類の具体例としては、ジクミルパーオキサイド、ジ−ｔ−ブチルパーオキサイド、ラウロイルパーオキサイドが挙げられる。パーオキシケタール類の具体例としては、１，１−ビス（ｔ−ブチルパーオキシ）−３，３，５−トリメチルシクロヘキサンが挙げられる。ケトンパーオキサイド類の具体例としては、メチルエチルケトンパーオキサイド、シクロヘキサノンパーオキサイド、メチルアセトアセテートパーオキサイド等が挙げられる。ハイドロパーオキサイド類の具体例としては、ｔ−ブチルハイドロパーオキサイド、クメンヒドロパーオキサイド、ｐ−ジイソプロピルベンゼンパーオキサイドが挙げられる。
【００５５】
芳香族第３級アミンとしては、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−ｉ−プロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−ｉ−プロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−ｉ−プロピルアニリン、Ｎ，Ｎ−ビス（２−ヒドロキシエチル）−３，５−ジ−ｔ−ブチルアニリン、４−Ｎ，Ｎ−ジメチルアミノ安息香酸エチル、４−Ｎ，Ｎ―ジメチルアミノ安息香酸メチル、４−Ｎ，Ｎ−ジメチルアミノ安息香酸ｎ−ブトキシエチル、４−Ｎ，Ｎ−ジメチルアミノ安息香酸２−（メタクリロイルオキシ）エチル、４−Ｎ，Ｎ−ジメチルアミノベンゾフェノンが例示される。
【００５６】
脂肪族第３級アミンとしては、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレートが例示される。      
【００５７】
スルフィン酸又はその塩としては、ベンゼンスルフィン酸、ベンゼンスルフィン酸ナトリウム、ベンゼンスルフィン酸カリウム、ベンゼンスルフィン酸カルシウム、ベンゼンスルフィン酸リチウム、トルエンスルフィン酸、トルエンスルフィン酸ナトリウム、トルエンスルフィン酸カリウム、トルエンスルフィン酸カルシウム、トルエンスルフィン酸リチウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸カルシウム、２，４，６−トリメチルベンゼンスルフィン酸リチウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸カルシウム、２，４，６−イソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸カルシウムが例示される。
【００５８】
アルデヒド類としては、ジメチルアミノベンズアルデヒド、テレフタルアルデヒドが例示される。
【００５９】
チオール基を有する化合物としては、２−メルカプトベンゾオキサゾール、デカンチオール、３−メルカプトプロピルトリメトキシシラン、チオ安息香酸が例示される。
【００６０】
硬化剤は、１種単独を配合してもよく、複数種類を組み合わせて配合してもよい。その配合量は、接着剤の全重量に基づいて、０．０１〜１０重量％の範囲が好ましく、０．０５〜７重量％の範囲がより好ましく、０．１〜５重量％の範囲が最も好ましい。
【００６１】
接着性、塗布性、流動性、Ｘ線不透過性又は機械的強度を向上させるために、フィラーを配合してもよい。フィラーとしては、無機系フィラー、有機系フィラー及び無機系フィラーと有機系フィラーとの複合体フィラーが挙げられる。
【００６２】
無機系フィラーとしては、シリカ；カオリン、クレー、雲母、マイカ等のシリカを基材とする鉱物；シリカを基材とし、Ａｌ2Ｏ3、Ｂ2Ｏ3、ＴｉＯ2、ＺｒＯ2、ＢａＯ、Ｌａ2Ｏ3、ＳｒＯ2、ＣａＯ、Ｐ2Ｏ5などを含有する、セラミックス及びガラス類が例示される。ガラス類としては、ランタンガラス、バリウムガラス、ストロンチウムガラス、ソーダガラス、リチウムボロシリケートガラス、亜鉛ガラス、フルオロアルミノシリケートガラス、ホウ珪酸ガラス、バイオガラスが好ましい。これらの外、結晶石英、ヒドロキシアパタイト、アルミナ、酸化チタン、酸化イットリウム、ジルコニア、リン酸カルシウム、硫酸バリウム、水酸化アルミニウム、フッ化ナトリウム、フッ化カリウム、モノフルオロリン酸ナトリウム、フッ化リチウム、フッ化イッテルビウムも好ましい。
【００６３】
有機系フィラーとしては、ポリメチルメタクリレート、ポリエチルメタクリレート、多官能メタクリレートの重合体、ポリアミド、ポリスチレン、ポリ塩化ビニル、クロロプレンゴム、ニトリルゴム、スチレン−ブタジエンゴムが例示される。
【００６４】
無機系フィラーと有機系フィラーとの複合体フィラーとしては、有機系フィラーに無機系フィラーを分散させたもの、無機系フィラーを種々の重合性単量体にてコーティングしたものが例示される。
【００６５】
硬化性、機械的強度、塗布性などを向上させるために、フィラーをシランカップリング剤等の表面処理剤で予め表面処理してから用いてもよい。表面処理剤としては、ビニルトリメトキシシラン、ビニルトリエトキシシラン、ビニルトリクロロシラン、ビニルトリ（β−メトキシエトキシ）シラン、γ−メタクリロイルオキシプロピルトリメトキシシラン、γ−グリシドキシプロピルトリメトキシシラン、γ−メルカプトプロピルトリメトキシシラン、γ−アミノプロピルトリエトキシシランが例示される。
【００６６】
フィラーは、１種単独を配合してもよく、複数種類を組み合わせて配合してもよい。その配合量は、接着剤の全重量に基づいて、０．１〜８０重量％の範囲が好ましく、０．５〜５０重量％の範囲がより好ましく、１〜２０重量％の範囲が最も好ましい。同配合量が８０重量％を越えた場合には、無柱エナメル質に対する接着性が低下することがある。
【００６７】
スルホン酸基含有重合性単量体（ａ）の脱灰作用により無柱エナメル質の表層に露出した特定の成分（アパタイト中のカルシウム）と酸性基含有重合性単量体の塩（ｂ）とが反応して生成する耐酸性が高い接着剤層に、より高い耐酸性を付与するために、フッ素イオン放出性物質を配合してもよい。フッ素イオン放出性物質としては、フルオロアルミノシリケートガラス等のフッ素ガラス類；フッ化ナトリウム、フッ化カリウム、モノフルオロリン酸ナトリウム、フッ化リチウム、フッ化イッテルビウム等の金属フッ化物；メタクリル酸メチルとメタクリル酸フルオライドとの共重合体等のフッ素イオン放出性ポリマー；セチルアミンフッ化水素酸塩等のフッ素イオン放出性物質が例示される。
【００６８】
安定剤（重合禁止剤）、着色剤、蛍光剤、紫外線吸収剤を配合してもよい。また、抗菌性を付与する目的で、セチルピリジニウムクロライド、塩化ベンザルコニウム、（メタ）アクリロイルオキシドデシルピリジニウムブロマイド、（メタ）アクリロイルオキシヘキサデシルピリジニウムクロライド、（メタ）アクリロイルオキシデシルアンモニウムクロライド、トリクロサン等の抗菌性物質を配合してもよい。
【００６９】
本発明に係る２液型の接着剤は、特に治療対象の全部又は大部分が無柱エナメル質である場合、歯質に大きな損傷を与えることがない。従って、歯列矯正治療においてブラケットを無柱エナメル質に固定するために用いる接着剤として特に好適である。本発明に係る２液型の接着剤をこの用途に用いた場合、治療終了後、リムーバーやスケーラなどにより接着剤層（樹脂層）を容易に破壊できるので、ブラケット（装着物）の取り外しが容易である。
【００７０】
また、無柱エナメル質に、審美修復のための歯科用マニキュア材、歯面隣接部に施す齲蝕予防のためのコーティング材、又は、小窩裂溝填塞材を接着する際に用いる前処理剤としても好適である。さらに、本発明に係る２液型の接着剤は、歯のマニキュア材やコーティング材として用いることもできる。
【００７１】
次に、本発明に係る接着方法について説明する。本発明に係る接着方法では、本発明に係る２液型の接着剤を使用する。その一例を以下に説明する。先ず、使用直前に、第１液と第２液とを混合して一液とする。因みに、本発明に係る２液型の接着剤の接着力は、混合後少なくとも５分間は殆ど低下しない。一液とした接着剤をスポンジ又はブラシを用いて歯牙の無柱エナメル質の表面に塗布し、その状態で１２０秒以内の時間静置するか、或いは、一液とした接着剤をスポンジ又はブラシにしみ込ませ、これを無柱エナメル質の表面に６０秒以内の時間擦り続ける。その後、必要に応じて、歯科用エアーシリンジにてエアーブローを行う。次いで、接着剤層上にコンポジットレジン、セメント、歯科用マニキュア、小窩裂溝封鎖材等の歯科用修復材料を積層し、歯科用修復材料と接着剤層とを同時に硬化させる。接着剤層は、脱灰に因り無柱エナメル質の表層に露出した無柱エナメル質の特定の成分（アパタイト中のカルシウム）と反応した状態で硬化する。尤も、接着剤が、光照射によってラジカルを発生する硬化剤（光重合開始剤）を含有する場合は、歯科用修復材料を積層する前に、接着剤層に歯科用可視光線照射器を用いて光照射して、これを歯科用修復材料とは別に硬化させる方が、より優れた接着性が得られるので好ましい。
【実施例】
【００７２】
実施例により本発明を更に詳細に説明する。本発明は下記の実施例に限定されるものではない。なお、実施例１〜１４は、本発明に係る２液型の接着剤の実施例であるとともに、本発明に係る接着方法の実施例でもある。また、比較例１〜７は本発明に係る２液型の接着剤に対する比較例であり、比較例８〜１２は本発明に係る接着方法に対する比較例である。以下で用いる略記号は次のとおりである。
【００７３】
〔スルホン酸基含有重合性単量体〕
ＡＭＰＳ：２−アクリルアミド−２−メチルプロパンスルホン酸（スルホン酸基含有重合性単量体（ａ））
ＭＡＰＳ：２−メタクリルアミド−プロパンスルホン酸（スルホン酸基含有重合性単量体（ａ））
ＭＯＰＳ：３−メタクリロイルオキシプロピルスルホン酸
【００７４】
〔酸性基含有重合性単量体の塩（ｂ）〕
ＭＤＰ−Ｎａ：下記化７で表される酸性基含有重合性単量体の塩
【００７５】
【化７】
2005232018.tif 000008
【００７６】
ＭＤＰ−２Ｎａ：下記化８で表される酸性基含有重合性単量体の塩
【００７７】
【化８】
2005232018.tif 000009
【００７８】
ＭＨＰ−Ｌｉ：下記化９で表される酸性基含有重合性単量体の塩
【００７９】
【化９】
2005232018.tif 000010
【００８０】
ＭＤＰ−Ｔ：下記化１０で表される酸性基含有重合性単量体の塩
【００８１】
【化１０】
2005232018.tif 000011
【００８２】
ＭＥＴ−Ｃａ：下記化１１で表される酸性基含有重合性単量体の塩
【００８３】
【化１１】
2005232018.tif 000012
【００８４】
〔水溶性重合性単量体（ｄ−２）〕
ＨＥＭＡ：２−ヒドロキシエチルメタクリレート
９Ｇ：ノナエチレングリコールジメクリレート
【００８５】
〔疎水性重合性単量体〕
ＵＤＭＡ：［２，２，４−トリメチルヘキサメチレンビス（２−カルバモイルオキシエチル）］ジメタクリレート
３Ｇ：トリエチレングリコールジメタクリレート
ＭＭＡ：メチルメタクリレート
ＭＴＳ：２−メタクリロイルオキシエチル−３’−メタクリロリルオキシ−２’−（３，４−ジカルボキシルベンゾイルオキシ）プロピルサクシネート
【００８６】
〔硬化剤〕
ＣＱ：カンファーキノン
ＴＭＤＰＯ：２，４，６−トリメチルベンゾイルジフェニルホスフィンオキサイド
ＤＥＰＴ：Ｎ，Ｎ―ビス（２−ヒドロキシエチル）−ｐ−トルイジン
ＤＡＡＥ：４−Ｎ，Ｎ―ジメチルアミノ安息香酸エチル
【００８７】
〔その他〕
ＰＭＭＡ：ポリメチルメタクリレート
ＢＨＴ：２，６−ジ−ｔ−ブチル−４−メチルフェノール（安定剤（重合禁止剤））
【００８８】
（実施例１）
ＡＭＰＳ（２０重量部）と、蒸留水（３０重量部）と、エタノール（５０重量部）と、ＢＨＴ（０．１重量部）とを混合して、第１液を調製した。また、ＭＤＰ−Ｎａ（２５重量部）と、エタノール（７５重量部）とを混合して、第２液を調製した。次いで、第１液と第２液とを重量比１：１で秤取して、本発明に係る２液型の接着剤を調製した。なお、以下の実施例及び比較例の２液型の接着剤も、全て、それぞれの第１液と第２液とを重量比１：１で秤取して調製した。上記の２液型の接着剤を用いて試験片を作製し、その試験片について、下記の接着性試験Ａ１、貯蔵安定性試験Ｂ１及び光沢性試験Ｃ１を行った。表１に、接着ステップ数、リン酸エッチング剤使用の有無、使用した第１液及び第２液の各組成並びに各試験の結果を示す。表１中の引張接着強度（単位：ＭＰａ）の数値は、全て、８個の試験片についての測定値の平均値である。また、接着ステップ数の数値は、リン酸エッチング処理と接着剤塗布処理とをそれぞれ１ステップと数え、いずれか一方のみを実施した場合を接着ステップ数１とし、両方を実施した場合を接着ステップ数２として示した数値である。表２〜６中の引張接着強度及び接着ステップ数の各数値も同様である。
【００８９】
（実施例２、３及び比較例１）
本発明に係る２液型の接着剤（実施例２、３）及び比較のための２液型の接着剤（比較例１）を調製し、これらの各接着剤を用いて試験片を作製し、それぞれの試験片について、下記の接着性試験Ａ１、貯蔵安定性試験Ｂ１及び光沢性試験Ｃ１を行った。表１に、接着ステップ数、リン酸エッチング剤使用の有無、使用した第１液及び第２液の各組成（重量部）並びに各試験の結果を示す。
【００９０】
〈接着性試験Ａ１〉
２液型の接着剤の第１液と第２液とを混合して、１液とした。抜去したヒトの唇側前歯の表面（無柱エナメル質）を、歯面清掃ブラシ（日本歯科工業社製、商品名「ブラシコーン」）を用いて清掃した後、唇側前歯の中央に、直径３ｍｍの丸穴を有する厚さ１５０μｍの粘着テープを貼着し、その丸穴内に、上記の１液とした接着剤を塗布した。１０秒間静置後、塗布した接着剤の流動性がなくなるまで歯科用エアーシリンジにて揮発成分を蒸散させた。次いで、接着剤塗布面に矯正用コンポジットレジン（クラレメディカル社製、商品名「クラスパーＦ、ペースト」）を積層し、それを離型フィルム（クラレ社製、商品名「エバール」）で被覆した後、スライドガラスを載置して押圧し、この状態で歯科用光照射器（モリタ社製、商品名「ＪＥＴＬＩＴＥ３０００」）にて２０秒間光照射して、接着剤と矯正用コンポジットレジンとを硬化させた。この硬化面に、直径５ｍｍ、長さ１．５ｃｍのステンレス製の円柱棒の一方の端面（円形断面）を化学重合型歯科用ボンディング材（クラレメディカル社製、商品名「ポーセレンボンド」）を用いて接着して、試験片とした。試験片は１６個作製した。１６個の試験片のうち８個の試験片については、接着して３７°Ｃの恒温器に１０分間保管後の引張接着強度（以下、この引張接着強度を「接着後１０分後の引張接着強度」と称する）を、クロスヘッドスピードを２ｍｍ／分に設定した万能試験機（インストロン社製、型番「ＭＯＤＥＬ１１７５」）にて測定して、初期の接着性を調べた。また、残り８個の試験片については、３７°Ｃの水中に１日浸漬し、次いで４°Ｃの冷水（蒸留水）と６０°Ｃの温水（蒸留水）に交互に各１分間浸漬する熱サイクルを２５００サイクル行った後の試験片の引張接着強度を、上記と同様に測定して、接着耐久性を調べた。引張接着強度は、厚さ０．５ｍｍの数枚の金属製の板をあてがって歯を固定した状態で、ステンレス製の円柱棒を、その軸芯方向に対して５°以上外れない方向に引っ張って測定した。
【００９１】
〈貯蔵安定性試験Ｂ１〉
第１液と第２液とを、５０°Ｃに設定した恒温器の中に３０日間貯蔵した。なお、以下において、この貯蔵した２液型の接着剤を、先の接着性試験Ａ１に供した２液型の接着剤（非貯蔵品）と区別するために、貯蔵品と称することがある。次いで、第１液と第２液とを混合して、１液とした。この１液とした接着剤を用いて試験片を作製し、この試験片について、先の接着性試験Ａ１を行い、接着後１０分後の引張接着強度（初期の接着性）及び熱サイクル負荷後の引張接着強度（接着耐久性）を測定して、貯蔵安定性を調べた。
【００９２】
〈光沢性試験Ｃ１〉
２液型の接着剤の第１液と第２液とを混合して、１液とした。抜去したヒトの唇側前歯の表面（無柱エナメル質）を、歯面清掃ブラシ（前出の「ブラシコーン」）を用いて清掃した後、上記の１液とした接着剤を塗布した。１０秒間静置後、塗布した接着剤の流動性が無くなるまで歯科用エアーシリンジにて揮発成分を蒸散させた。次いで、矩形（４ｍｍ×３ｍｍ）の金属製のブラケット（トミー社製、商品名「エッジワイズブラケット、１３１−１３」）に矯正用コンポジットレジン（前出の「クラスパーＦ、ペースト」）を塗布し、その塗布面を上記の無柱エナメル質の接着剤塗布面に圧接した。圧接後、ブラケットの周囲からはみ出た余剰の矯正用コンポジットレジンをインスツルメントで除去した。次いで、照射口をブラケットの遠心側又は近心側から５ｍｍ以内の距離に配し、且つその照射口の向きを歯面に対して照射光が入射角４５度で入射するように調整した歯科用光照射器（前出の「ＪＥＴＬＩＴＥ３０００」）にて、ブラケットの遠心側及び近心側からそれぞれ２０秒間光照射してブラケットを唇側前歯に固定した後、ブラケット周辺の歯牙の表面をエタノールをしみ込ませた綿で軽く擦って清掃して、試験片とした。この試験片について、４°Ｃの冷水（蒸留水）と６０°Ｃの温水（蒸留水）に各１分間浸漬する熱サイクルを２５００サイクル行った後、ブラケットリムーバーを用いてブラケットを取り外し、ブラケットを装着していた部分及びその周辺部の光沢の有無を目視にて調べた。
【００９３】
【表１】
2005232018.tif 000013
【００９４】
表１に示すように、ＡＭＰＳ（スルホン酸基含有重合性単量体（ａ））と、蒸留水（水（ｃ））と、エタノール又はアセトン（水溶性揮発性有機溶剤（ｄ−１））とを含有する第１液と、ＭＤＰ−Ｎａ、ＭＤＰ−Ｔ又はＭＥＴ−Ｃａ（酸性基含有重合性単量体の塩（ｂ））と、エタノール又はアセトン（水溶性揮発性有機溶剤（ｄ−１））とを含有する第２液とからなる実施例１〜３の２液型の接着剤は、非貯蔵品、貯蔵品を問わず、接着後１０分後及び熱サイクル負荷後の引張接着強度が、いずれも１０ＭＰａ以上であった。また、無柱エナメル質のブラケット装着部分及びその周辺部の処置後、すなわちブラケットを取り除いた後の光沢は、処置前のそれと比較してさほど低下していなかった。これらのことから、実施例１〜３の２液型の接着剤は、無柱エナメル質に対して優れた接着力を発現すること、貯蔵安定性に優れること、及び、歯牙にその光沢を消失させるほどの大きな損傷を与えないことが分かる。
【００９５】
これに対して、第１液にＡＭＰＳ（スルホン酸基含有重合性単量体（ａ））を配合せずに蒸留水をその分だけ増量したこと以外は実施例１の２液型の接着剤と同組成の比較例１の２液型の接着剤は、処置後、光沢はさほど低下しなかったものの、非貯蔵品及び貯蔵品の接着後１０分後及び熱サイクル負荷後の引張接着強度は、いずれも５ＭＰ以下であった。このことから、本発明に係る２液型の接着剤が発現する優れた接着力に、スルホン酸基含有重合性単量体（ａ）が大きく寄与していることが分かる。
【００９６】
（実施例４〜７及び比較例２〜４）
本発明に係る２液型の接着剤（実施例４〜７）及び比較のための２液型の接着剤（比較例２〜４）を調製し、これらの各接着剤を用いて試験片を作製し、それぞれの試験片について、先の接着性試験Ａ１、貯蔵安定性試験Ｂ１及び光沢性試験Ｃ１を行った。表２に、接着ステップ数、リン酸エッチング剤使用の有無、使用した第１液及び第２液の各組成（重量部）並びに各試験の結果を示す。また、実施例４、実施例７、比較例２又は比較例３の２液型の接着剤を前処理剤として用いて無柱エナメル質と小窩裂溝填塞材とを接着し、下記の接着性試験Ａ２、貯蔵安定性試験Ｂ２及び耐酸性層形成試験を行った。小窩裂溝填塞材として、下記の小窩裂溝填塞材を用いた。表３に、接着ステップ数、リン酸エッチング剤使用の有無、使用した第１液及び第２液、使用した小窩裂溝填塞材並びに各試験の結果を示す。
【００９７】
小窩裂溝填塞材（１）：
ＵＤＭＡ（６２重量部）と、３Ｇ（２９重量部）と、ＣＱ（０．５重量部）と、ＴＭＤＰＯ（１重量部）と、ＤＡＡＥ（１．５重量部）と、微粒子シリカ粉末（日本アエロジル社製、商品名「アエロジルＲ９７２」）（５重量部）と、フッ化ナトリウム（１重量部）とを混練して調製した組成物。
【００９８】
小窩裂溝填塞材（２）：
ＰＭＭＡ（６５重量部）と、ＭＭＡ（３０重量部）と、ＣＱ（１重量部）と、ＤＡＡＥ（１重量部）と、フッ化ナトリウム（３重量部）とを混練して調製した組成物。
【００９９】
〈接着性試験Ａ２〉
矯正用コンポジットレジンに代えて上記の小窩裂溝填塞材（１）又は（２）を用いたこと以外は先の接着性試験Ａ１と同様にして、接着後１０分後の引張接着強度（初期の接着性）及び熱サイクル負荷後の引張接着強度（接着耐久性）を測定し、接着性を調べた。
【０１００】
〈貯蔵安定性試験Ｂ２〉
矯正用コンポジットレジンに代えて上記の小窩裂溝填塞材（１）又は（２）を用いたこと以外は先の貯蔵安定性試験Ｂ１と同様にして、接着後１０分後の引張接着強度（初期の接着性）及び熱サイクル負荷後の引張接着強度（接着耐久性）を測定し、貯蔵安定性を調べた。
【０１０１】
〈耐酸性層形成試験〉
２液型の接着剤の第１液と第２液とを混合して、１液とした。抜去したヒトの健全な下顎小臼歯の裂溝部の表面（無柱エナメル質）を、歯面清掃ブラシ（前出の「ブラシコーン」）を用いて清掃した後、１液とした接着剤を前処理剤として塗布した。１０秒間静置後、塗布した前処理剤の流動性が無くなるまで歯科用エアーシリンジにて揮発成分を蒸散させた。次いで、前処理剤塗布面に、上記の小窩裂溝填塞材（１）又は（２）を積層し、歯科用光照射器（前出の「ＪＥＴＬＩＴＥ３０００」）にて２０秒間光照射して、前処理剤と小窩裂溝填塞材（１）又は（２）とを硬化させ、試験片とした。この試験片をｐＨ７．０のリン酸緩衝液に浸漬し、この状態で３７°Ｃの恒温器の中に３ヶ月間保管した。３ヶ月後、試験片を低速ダイヤモンドソーを用いて割断し、割断面を、湿潤下にて、＃１５００シリコン・カーバイド紙（日本研紙社製）を用いて研磨した後、さらに１μｍのダイヤモンド研磨ペーストを用いて研磨した。研磨後、試験片を蒸留水に浸漬し、超音波洗浄を行って試験片に付着していたダイヤモンド研磨ペーストを取り除き、次いでｐＨ５．６のクエン酸緩衝液に８時間浸漬した。試験片を取り出し、割断面における歯質と小窩裂溝填塞材との接着界面を電子顕微鏡（倍率：２０００倍）にて観察して、耐酸性層形成の有無を調べた。
【０１０２】
【表２】
2005232018.tif 000014
【０１０３】
【表３】
2005232018.tif 000015
【０１０４】
表２に示すように、ＡＭＰＳ（スルホン酸基含有重合性単量体（ａ））と、蒸留水（水（ｃ））と、エタノール及び／又はアセトン（水溶性揮発性有機溶剤（ｄ−１））とを含有する第１液と、ＭＤＰ−Ｎａ、ＭＨＰ−Ｌｉ又はＭＤＰ−Ｔ（酸性基含有重合性単量体の塩（ｂ））と、ＨＥＭＡ及び／又は９Ｇ（水溶性重合性単量体（ｄ−２））とを含有する第２液とからなる実施例４〜７の２液型の接着剤は、非貯蔵品、貯蔵品を問わず、接着後１０分後及び熱サイクル負荷後の引張接着強度が、いずれも１２ＭＰａ以上であった。また、無柱エナメル質のブラケット装着部分及びその周辺部の処置後の光沢は、処置前のそれと比較してさほど低下していなかった。これらのことから、実施例４〜７の２液型の接着剤は、無柱エナメル質に対して優れた接着力を発現すること、貯蔵安定性に優れること、及び、歯牙にその光沢を消失させるほどの大きな損傷を与えないことが分かる。
【０１０５】
これに対して、第１液にＡＭＰＳ（スルホン酸基含有重合性単量体（ａ））が配合されていないこと以外は実施例４の２液型の接着剤と同組成の比較例２の２液型の接着剤、第２液にＭＤＰ−Ｎａ（酸性基含有重合性単量体の塩（ｂ））が配合されていないこと以外は実施例４の２液型の接着剤と同組成の比較例３の２液型の接着剤、及び、第２液にＭＤＰ−Ｎａ（酸性基含有重合性単量体の塩（ｂ））が配合されていないこと以外は実施例７の２液型の接着剤と同組成の比較例４の２液型の接着剤は、処置後、光沢はさほど低下しなかったものの、非貯蔵品及び貯蔵品の接着後１０分後及び熱サイクル負荷後の引張接着強度は、いずれも４ＭＰ以下であった。これらのことから、優れた接着性及び接着耐久性を得るためには、スルホン酸基含有重合性単量体（ａ）と酸性基含有重合性単量体の塩（ｂ）とを併用する必要があることが分かる。
【０１０６】
また、表３に示すように、実施例４及び７の２液型の接着剤は、接着性、貯蔵安定性及び光沢性に優れるのみならず、接着界面に明確な耐酸性層を形成したのに対して、比較例２及び３の２液型の接着剤は、明確に認知できるほどには耐酸性層を形成しなかった。これらのことから、耐酸性が高い接着剤層を形成するためには、スルホン酸基含有重合性単量体（ａ）と酸性基含有重合性単量体の塩（ｂ）とを併用する必要があることが分かる。      
【０１０７】
（実施例８〜１１及び比較例５〜７）
本発明に係る２液型の接着剤（実施例８〜１１）並びに比較のための２液型の接着剤（比較例５、６）及び１液型の接着剤（比較例７）を調製した。比較例７の１液型の接着剤は、実施例８の第１液と第２液とを混合して調製したものである。これらの各接着剤を用いて試験片を作製し、それぞれの試験片について、先の接着性試験Ａ１、貯蔵安定性試験Ｂ１及び光沢性試験Ｃ１を行った。表４に、接着ステップ数、リン酸エッチング剤使用の有無、使用した第１液及び第２液の各組成（重量部）並びに各試験の結果を示す。
【０１０８】
【表４】
2005232018.tif 000016
【０１０９】
表４に示すように、ＡＭＰＳ（スルホン酸基含有重合性単量体（ａ））と、蒸留水（水（ｃ））と、エタノール（水溶性揮発性有機溶剤（ｄ−１））とを含有する第１液と、ＭＤＰ−２Ｎａ（酸性基含有重合性単量体の塩（ｂ））と、ＨＥＭＡ（水溶性重合性単量体（ｄ−２））とからなる第２液とからなる実施例８〜１１の２液型の接着剤は、非貯蔵品、貯蔵品を問わず、接着後１０分後及び熱サイクル負荷後の引張接着強度が、いずれも１２ＭＰａ以上であった。また、無柱エナメル質のブラケット装着部分及びその周辺部の処置後の光沢は、処置前のそれと比較してさほど低下していなかった。これらのことから、実施例８〜１１の２液型の接着剤は、無柱エナメル質に対して優れた接着力を発現すること、貯蔵安定性に優れること、及び、歯牙にその光沢を消失させるほどの大きな損傷を与えないことが分かる。
【０１１０】
これに対して、第１液にＡＭＰＳ（スルホン酸基含有重合性単量体（ａ））に代えてＭＯＰＳ（メタアクリル酸エステル系のスルホン酸基含有重合性単量体）が配合されていること以外は実施例８の２液型の接着剤と同組成の比較例５の２液型の接着剤、第１液にＭＡＰＳ（スルホン酸基含有重合性単量体（ａ））に代えてＭＯＰＳが配合されていること以外は実施例１１の２液型の接着剤と同組成の比較例６の２液型の接着剤、及び、比較例７の１液型の接着剤は、処置後、光沢はさほど低下しなかったものの、貯蔵品の接着後１０分後及び熱サイクル負荷後の引張接着強度は、いずれも６ＭＰ以下であった。特に、比較例７の１液型の接着剤は、貯蔵品の接着後１０分後及び熱サイクル負荷後の引張接着強度が、いずれも３ＭＰ以下であった。比較例５、６の２液型の接着剤の貯蔵安定性が良くないのは、スルホン酸基含有重合性単量体として配合したＭＯＰＳが、化学的に不安定なため、自らが呈する強酸性下において自己分解（主に、加水分解）したからである。また、比較例７の１液型の接着剤の貯蔵安定性が極めて良くないのは、貯蔵中に、ＡＭＰＳ（スルホン酸基含有重合性単量体（ａ））が呈する強酸性下においてＭＤＰ−２Ｎａ（酸性基含有重合性単量体の塩（ｂ））が加水分解したからである。
【０１１１】
（実施例１２〜１４及び比較例８〜１０）
実施例１、４若しくは７又は比較例１若しくは３の２液型の接着剤を前処理剤として用いて、無柱エナメル質の表面に歯科用マニキュアを施した試験片を作製し、これらの試験片について、下記の接着性試験Ａ３、貯蔵安定性試験Ｂ３及び光沢性試験Ｃ２を行った。歯科用マニキュアとして、下記の歯科用マニキュアを用いた。表５に、接着ステップ数、リン酸エッチング剤使用の有無、使用した２液型の接着剤、使用した歯科用マニキュア及び各試験の結果を示す。
【０１１２】
歯科用マニキュア（１）：
ＵＤＭＡ（２１重量部）と、３Ｇ（９重量部）と、平均粒径０．７ミクロンのバリウムガラス（５９重量部）と、微粒子シリカ粉末（日本アエロジル社製、商品名「アエロジルＲ９７２」）（９重量部）と、シラン処理された日局酸化チタン（１重量部）と、ＣＱ（０．４重量部）と、ＤＡＡＥ（０．６重量部）とを混練して調製した組成物。
【０１１３】
歯科用マニキュア（２）：
市販の光重合型コンポジットレジン（クラレメディカル社製、商品名「クリアフィル  フォトＳＣ」）（９９重量部）と、シラン処理された日局酸化チタン（１重量部）とを混練して調製した組成物。
【０１１４】
歯科用マニキュア（３）：
ＰＭＭＡ（６５重量部）と、ＭＭＡ（３２重量部）と、シラン処理された日局酸化チタン（１重量部）と、ＣＱ（１重量部）と、ＤＡＡＥ（１重量部）とを混練して調製した組成物。
【０１１５】
〈接着性試験Ａ３〉
矯正用コンポジットレジンに代えて上記の歯科用マニキュア（１）、（２）又は（３）を用いたこと以外は先の接着性試験Ａ１と同様にして、接着後１０分後の引張接着強度（初期の接着性）及び熱サイクル負荷後の引張接着強度（接着耐久性）を測定し、接着性を調べた。但し、実施例１２〜１４の本発明に係る接着方法並びに比較例８及び９の接着方法では、リン酸エッチング処理を施すことなく、無柱エナメル質の表面に前処理剤を塗布し、比較例１０の接着方法では、無柱エナメル質の表面にリン酸エッチング処理を施した後に、前処理剤を塗布した。比較例１０の接着方法でのリン酸エッチング処理は、抜去したヒトの唇側前歯の表面（無柱エナメル質）を、歯面清掃ブラシ（前出の「ブラシコーン」）を用いて清掃した後、３５％リン酸水溶液を塗布して行い、１０秒間静置後、脱灰された無柱エナメル質の成分及びリン酸を流水にて洗い流した。また、前処理剤の塗布は、歯科用エアーシリングにて脱灰処理後の唇側前歯の表面の水分を蒸散させた後、粘着テープをマスキング材として貼着して接着すべき面を規定した後に行った。
【０１１６】
〈貯蔵安定性試験Ｂ３〉
矯正用コンポジットレジンに代えて上記の歯科用マニキュア（１）、（２）又は（３）を用いたこと以外は先の貯蔵安定性試験Ｂ１と同様にして、接着後１０分後の引張接着強度（初期の接着性）及び熱サイクル負荷後の引張接着強度（接着耐久性）を測定し、貯蔵安定性を調べた。但し、先の接着性試験Ａ３と同様、実施例１２〜１４の本発明に係る接着方法並びに比較例８及び９の接着方法では、リン酸エッチング処理を施すことなく、無柱エナメル質の表面に前処理剤を塗布し、比較例１０の接着方法では、無柱エナメル質の表面にリン酸エッチング処理を施した後に、前処理剤を塗布した。
【０１１７】
〈光沢性試験Ｃ２〉
実施例１、４若しくは７又は比較例１若しくは３の２液型の接着剤の第１液と第２液とを混合して、１液とした。抜去したヒトの唇側前歯の表面（無柱エナメル質）を、歯面清掃ブラシ（前出の「ブラシコーン」）を用いて清掃した。次いで、実施例１２〜１４の本発明に係る接着方法並びに比較例８及び９の接着方法では、リン酸エッチング処理を施すことなく、１液とした接着剤を上記の唇側前歯の表面に前処理剤として塗布し、比較例１０の接着方法では、上記の唇側前歯の表面にリン酸エッチング処理を施した後に、１液とした接着剤を前処理剤として塗布した。１０秒間静置後、塗布した前処理剤の流動性が無くなるまで歯科用エアーシリンジにて揮発成分を蒸散させた。次いで、前処理剤塗布面に、直径４ｍｍの丸穴を有する厚さ５０μｍの粘着テープを貼着し、その丸穴内に歯科用マニキュア（１）、（２）又は（３）を積層し、それを離型フィルム（クラレ社製、商品名「エバール」）で被覆した後、スライドガラスを載置して押圧し、かかる状態で歯科用光照射器（前出の「ＪＥＴＬＩＴＥ３０００」）にて２０秒間光照射して、接着剤と歯科用マニキュアとを硬化させた。次いで、粘着テープを剥がし、粘着テープを貼着していた部分及びその周辺部をエタノールをしみ込ませた綿で軽く擦って清掃して、試験片とした。この試験片について、４°Ｃの冷水（蒸留水）と６０°Ｃの温水（蒸留水）に各１分間浸漬する熱サイクルを２５００サイクル行った後、歯科用スケーラにて歯科用マニキュアを取り除き、歯科用マニキュアを取り除いた部分及びその周辺部の光沢の有無を目視にて調べた。
【０１１８】
【表５】
2005232018.tif 000017
【０１１９】
表５に示すように、実施例１２〜１４の本発明に係る接着方法によれば、簡便に、しかも歯牙にその光沢を低下させるほどの大きな損傷を与えることなく、接着することができた。これに対して、比較例８及び９の接着方法では、優れた接着性が得られなった。また、比較例１０の接着方法では、リン酸エッチング処理を行う分だけ接着操作が煩雑であり、またリン酸エッチング処理による過度の脱灰に因り、歯牙にその光沢が消失するほどの大きな損傷を与えた。
【０１２０】
（比較例１１）
抜去したヒトの唇側前歯の表面（無柱エナメル質）を、歯面清掃ブラシ（前出の「ブラシコーン」）を用いて清掃した後、３５％リン酸水溶液を塗布した。１０秒間静置後、脱灰された無柱エナメル質の成分及びリン酸を流水にて洗い流し、歯科用エアーシリングにて唇側前歯の表面の水分を蒸散させた。次いで、脱灰処理後の唇側前歯の表面に粘着テープをマスキング材として貼着して接着すべき面を規定した後、矯正用コンポジットレジン（前出の「クラスパーＦ、ペースト」）を塗布し、歯科用光照射器（前出の「ＪＥＴＬＩＴＥ３０００」）にて１０秒間光照射して、それを硬化させ、試験片とした。この試験片について、先の接着性試験Ａ１、貯蔵安定性試験Ｂ１及び光沢性試験Ｃ１を行った。表６に、接着ステップ数、リン酸エッチング剤使用の有無及び各試験の結果を示す。
【０１２１】
（比較例１２）
実施例１で調製した２液型の接着剤の第１液と第２液とを混合して、１液とした。抜去したヒトの唇側前歯の表面（無柱エナメル質）を、歯面清掃ブラシ（前出の「ブラシコーン」）を用いて清掃した後、３５％リン酸水溶液を塗布した。１０秒間静置後、脱灰された無柱エナメル質の成分及びリン酸を流水にて洗い流し、歯科用エアーシリングにて唇側前歯の表面の水分を蒸散させた。次いで、脱灰処理後の唇側前歯の表面に粘着テープをマスキング材として貼着して接着すべき面を規定した後、上記の１液とした接着剤を塗布し、１０秒間静置後、塗布した接着剤の流動性が無くなるまで歯科用エアーシリンジにて揮発成分を蒸散させた。接着剤塗布面に矯正用コンポジットレジン（前出の「クラスパーＦ、ペースト」）を積層し、歯科用光照射器（前出の「ＪＥＴＬＩＴＥ３０００」）にて１０秒間光照射して、接着剤と矯正用コンポジットレジンとを硬化させ、試験片とした。この試験片について、先の接着性試験Ａ１、貯蔵安定性試験Ｂ１及び光沢性試験Ｃ１を行った。表６に、接着ステップ数、リン酸エッチング剤使用の有無、使用した２液型の接着剤及び各試験の結果を示す。
【０１２２】
【表６】
2005232018.tif 000018
【０１２３】
表６に示すように、リン酸エッチング処理のみを行った比較例１１の接着方法では、接着操作は簡便であったものの、優れた接着性が得られず、またリン酸エッチング処理による過度の脱灰に因り、歯牙にその光沢が消失するほどの大きな損傷を与えた。リン酸エッチング処理を施した後に接着剤を塗布した比較例１２の接着方法でも、リン酸エッチング処理による過度の脱灰に因り、歯牙にその光沢が消失するほどの大きな損傷を与えた。
【産業上の利用可能性】
【０１２４】
本発明に係る２液型の接着剤は、無柱エナメル質を被着体とする接着剤として特に有用であるが、金属、陶材、セラミックス、コンポジット硬化物等の歯冠修復材料、象牙質、セメント質等の無柱エナメル質以外のものを被着体とする接着剤としても利用可能である。